(57)【要約】【課題】液晶カラーフィルター製造工程で該フィルター上に発生する様々な硬度を有する異物等を安定して高研磨レートで除去でき、高い研磨面品位を得ることができる液晶カラーフィルター用研磨フィルムを提供する。【解決手段】研磨フィルム１を基材フィルム１０と基材フィルム１０上に固着・形成した研磨層２０とから構成し、研磨層２０はバインダ樹脂２１とバインダ樹脂２１によって固定化された多数の研磨材粒子２２とを含む。バインダ樹脂２１として、カルボキシル基含有ポリウレタン樹脂を用い、バインダ樹脂２１の、応力−ひずみ曲線から求められる破壊エネルギーの値を、０．１±０．０５Ｎ／ｍの範囲とする。更に、研磨材粒子２２として、平均球形度Ψｗが０．６以上でかつ平均粒子径が０．３μｍのαアルミナを用いる。【選択図】図１
2006192540.tif 000002
【特許請求の範囲】
【請求項１】
基材上に研磨材粒子をバインダ樹脂で固定化した液晶カラーフィルター用研磨フィルムにおいて、
研磨材粒子の平均球形度Ψｗが０．６〜１．０であり、
バインダ樹脂の、応力−ひずみ曲線から求められる破壊エネルギーの値が０．１±０．０５Ｎ／ｍの範囲であることを特徴とする液晶カラーフィルター用研磨フィルム。
【請求項２】
前記研磨材粒子はαアルミナである請求項１に記載の液晶カラーフィルター用研磨フィルム。
【請求項３】
前記研磨材粒子の平均粒子径が０．０５〜１．０μｍである請求項１又は２に記載の液晶カラーフィルター用研磨フィルム。
【請求項４】
前記バインダ樹脂は、カルボキシル基含有ポリウレタン樹脂をイソシアネート化合物により架橋させたものである請求項１から３のいずれかに記載の液晶カラーフィルター用研磨フィルム。
【発明の詳細な説明】
【技術分野】
【０００１】
本発明は、液晶カラーフィルター用研磨フィルムに関し、更に詳しくは、液晶ディスプレイに使用される液晶カラーフィルターの製造工程で該フィルター上に発生する異物等を除去するための研磨フィルム（研磨テープ）に関する。
【背景技術】
【０００２】
ＴＶ、ＰＣ、携帯電話等の液晶ディスプレイには、フルカラー表示を実現するため、Ｒ（赤）、Ｇ（緑）、Ｂ（青）のカラーフィルターが使用されている。液晶ディスプレイにおいて、ＲＧＢカラーフィルターの画素は、電極基板の片側に配列され、必要に応じてＲ、Ｇ、Ｂ素子間にブラック層（ブラックマトリックス：ＢＭ）が形成される。素子が形成されたカラーフィルター上には、色層の保護や平滑性を目的としてポリイミドなどで保護膜（オーバーコート層）が形成される。
【０００３】
カラーフィルターの製造方法としては、各種の方法が開発、検討されている。フィルター製造法を大きく分類すると、有機材料を着色層として利用する有機フィルターと、無機材料を用いた無機フィルターと、これらの組み合わせによる複合フィルターとがある。この中で、主流は有機フィルターであり、染色法、分散法、印刷法、電着法など様々な工法が確立されている。これらの各種方法で作製されたカラーフィルターは、背面ＴＦＴガラス基板と共にスペーサーを介して液晶を封入し、偏光板やバックライトモジュールと組み合わされて液晶ディスプレイとなる。
【０００４】
近年、液晶ディスプレイは、動画再生時の応答速度を向上させるために、カラーフィルターとＴＦＴガラス基板との間（セルギャップ）を従来の１０μｍ程度から５μｍ又はそれ以下に狭ギャップ化する傾向にあり、カラーフィルター上に微小な異物や突起があると、この狭ギャップ化が妨げられ、高応答速度の実現が図れないため、大きな問題となってきた。
【０００５】
カラーフィルター上に発生する突起は、従来から専用の検査装置で突起高さを計測した後、除去するプロセスが確立されている。また、異物除去の方法は、レーザーによる除去や研磨フィルムよる除去、及びこれらを複合した方法が主流となっている。これらの研磨方法や研磨フィルムは、例えば、特開平８−２５２０５号公報、特開平９−５７６３４号公報、特開２００１−６２６９６号公報、特開２００２−１５４０６１号公報等に開示されている。
【特許文献１】特開平８−２５２０５号公報
【特許文献２】特開平９−５７６３４号公報
【特許文献３】特開２００１−６２６９６号公報
【特許文献４】特開２００２−１５４０６１号公報
【０００６】
しかしながら、カラーフィルター上に発生する異物や突起は、例えば、ガラス基板から発生するガラスカレット、送液ライン中から混入する金属質の異物、オーバーコート材料の凝集物、未溶解物等で、その硬度や大きさが様々であり、従来用いられている研磨フィルムでは、これらの異物や突起を均一に除去することが困難になってきた。
【０００７】
そのため、より研磨力の高い研磨フィルムによる加工を試みると、金属やガラス質の異物や突起は比較的効率的に除去することができるが、その仕上げ面粗さは悪く、カラーフィルター表面にダメージを与えてしまう。また、反対にカラーフィルターのダメージを考慮して微細な研磨材を用いた研磨フィルムによる加工では、仕上げ面粗さは良好であるが、研磨効率が悪いために、ガラスや金属質の突起が除去しきれずに残留してしまったり、仕上げ処理に長時間を要するといった問題が発生している。
【０００８】
更に、カラーフィルターの検査工程では、異物や突起の位置や形状、大きさは計測することが可能であるが、異物や突起の種類まで分類することは不可能であり、突起の種類によって研磨テープを使い分けることは実質上不可能である。そのため、一つのテープで多種の異物や突起を均一に、しかもカラーフィルターにダメージを与えず除去することができる研磨テープが望まれていた。
【０００９】
また、通常の粉砕粉を研磨材として用いた研磨フィルムでは、研磨材砥粒を粉砕する際に、破片のサイズ、形状などの破砕のされ方をコントロールすることは困難であるため、単に粉砕された砥粒は均一にはならず、サイズ、形状などの点でばらつきがある。そのため、このような一般研磨材を砥粒として用いると粉砕された破砕面は不規則に角があり、また鋭く鋭利な角を有するものもあり、研磨時に液晶カラーフィルター表面に不必要なダメージを与えることになってしまう。更に、このような不定形の砥粒では、特に樹脂質の異物を除去する場合、砥粒−砥粒間に目詰まりが発生し易く、高い研磨レートを長時間にわたって維持することができなかった。
【発明の開示】
【発明が解決しようとする課題】
【００１０】
本発明は、以上の点に着目してなされたもので、液晶カラーフィルター製造工程で該フィルター上に発生する様々な硬度を有する異物や突起を安定して高研磨レートで除去でき、なおかつ高い研磨面品位を得ることができる液晶カラーフィルター用研磨フィルムを提供することを目的とする。
【課題を解決するための手段】
【００１１】
上記課題を解決するため、本発明によれば、基材上に研磨材粒子をバインダ樹脂で固定化した液晶カラーフィルター用研磨フィルムにおいて、研磨材粒子の平均球形度Ψｗが０．６〜１．０であり、バインダ樹脂の、応力−ひずみ曲線から求められる破壊エネルギーの値が０．１±０．０５Ｎ／ｍの範囲であることを特徴とする液晶カラーフィルター用研磨フィルムが提供される。
【００１２】
本発明において、基材としては、ＰＥＴ、ＰＥＮなどのプラスチックを好ましく用いることができるが、これに限定されるものではない。基材の厚さは、１２ミクロンから７５ミクロンが好ましく、特に２５ミクロンが好ましい。
【００１３】
本発明において、研磨材粒子としてαアルミナを好ましく用いることができる。また、研磨材粒子の平均粒子径は、０．０５〜１．０μｍであることが望ましい。
【００１４】
研磨材粒子の球形度Ψｗは、電子顕微鏡による粒子の観察結果から、長軸に接する円の直径と短軸に接する円の直径の比から求める値である。つまり、球形度Ψｗの値が１．０である場合には真球であり、Ψｗの値が１．０より小さくなる程、球状から離れた形状になっていることを示す。
【００１５】
本発明では、球形度Ψｗが０．６から１．０の研磨材粒子を用いる。これは以下の理由による。
【００１６】
研磨材粒子の球形度Ψｗが研磨面に与える影響について検証するため、各球形度の研磨材粒子（平均粒子径０．３μｍ）を用いた研磨フィルムを作製し次のように評価した。それぞれ１０ｍｍ×１０ｍｍ×５ｍｍの石英ガラスブロックをワークとして、加工圧５００ｇ、研磨ストローク１００ｍｍ、研磨回数５０サイクルの条件にて石英ブロックを研磨し、微分干渉顕微鏡（カールツァイス社製Ａｘｉｏ  Ｐｌａｎ、観察倍率×５１０．２）により研磨面上のスクラッチを評価した。ここでは研磨後の石英ガラスに発生しているスクラッチ本数が３本以下の場合、良好とし、４本以上の場合を不良とした。その結果、研磨材粒子の球形度Ψｗが０．６以上ではスクラッチ発生頻度が少なく、高研磨面精度を得られることがわかった。反対に球形度Ψｗが０．６を下回っている場合にはスクラッチ発生頻度が増加し、被研磨物にダメージが大きいことが確認された。評価結果を図２に示す。
【００１７】
球形度Ψｗが０．６以上の球状研磨材ではまた、通常の鋭利な角を有する不定形の研磨材と比較して、同一圧力下で砥粒の切り込み深さは同等であるが、球状砥粒に掛かる接触面積は増大する。その結果、一つの砥粒で除去される面積も増大するために、粉砕粉より研磨レートが高くなる。また、球状粒子の場合、広い接触面積で被研磨物を除去するために、鋭利な先端での引っかき除去の集合体である粉砕粉の場合に比較して、生成される研磨面粗さを良好に保つことができる。
【００１８】
更に、充填率（バインダ樹脂中の研磨材体積濃度）が同等で比較的高い場合、球状粒子では、不定形粒子の集合体である粉砕粉に比較して、研磨材−研磨材間隙が比較的広くなるため、目詰まりの問題が発生しづらく、高い研磨レートを長時間にわたって維持することが可能である。特に、樹脂質の異物を除去する場合には目詰まりの問題は深刻であったが、球状粒子を用いた場合には、この問題も回避することができる。なお、上記充填率は、被研磨物に応じて最適値が決められる。
【００１９】
球形度Ψｗが０．６未満では、形状が不定形に近づくため、上述した接触面積や目詰まり回避特性が劣ってくる。なお、球形度Ψｗ１．０は真球であるために、これより大きな値になることはない。
【００２０】
本発明において、バインダ樹脂の、応力−ひずみ曲線から求められる破壊エネルギーの値は、０．１±０．０５Ｎ／ｍの範囲である。なお、バインダ樹脂の破壊エネルギーとは、研磨材粒子を拘束・保持している状態の硬化又は乾燥したバインダ樹脂の破壊エネルギーを意味する。また、応力−ひずみ曲線は、ＪＩＳ  Ｋ７１６１に準拠した測定方法に従って以下のように求められる。
【００２１】
すなわち、一定の形状に作製された試験片（例えば１００ｍｍ×１０ｍｍ、厚さ０．０２ｍｍ）を用い、ＩＳＯ５８９３に準拠した試験機によって、試験片が破壊に至るまで、又は応力（荷重）もしくはひずみ（伸び）が規定値に達するまで、試験片を主縦軸に沿って一定速度で引っ張り、その間に試験片に掛かる荷重と伸びを測定する。試験中の荷重及びそれに対応する標線間距離及びクロスヘッド（測定用ロードセル）間距離の増加量を自動記録計を用いて応力−ひずみ曲線として記録する。得られた応力−ひずみ曲線の破断点に至るまでに掛かった荷重を引っ張り破壊強度、伸びを引張破壊伸度と呼ぶ。
【００２２】
引張破壊強度は次式によって算出される。
σ＝Ｆ／Ａ
ここで、σ＝引張破壊強度（ＭＰａ）、Ｆ＝破壊時の規定ひずみにおける荷重（Ｎ）、Ａ＝試験片の元の最小断面積（ｍｍ2）である。
【００２３】
また、引張破壊伸度は次式によって算出される。
ε＝（Ｌ−Ｌｏ）／Ｌｏ×１００
ここで、ε＝引張破壊伸度（％）、Ｌ＝最大荷重時の標線間距離（ｍｍ）、Ｌｏ＝元の標線間距離（ｍｍ）である。
【００２４】
破壊エネルギーＧｆ（Fracture Energy Density）は、上述の試験方法によって求めた応力−ひずみ曲線の面積を表す（参考文献：On the transition from continuum nonlocal damage to quasi-brittle discrete crack models. C.Comi et al 2002 GIMC）。
破壊エネルギーは、応力−ひずみ曲線の破断点に至る面積を示すため、引張破壊強度及び引張破壊伸度共に大きな材料程、大きな値になることから、強靭であることが示されている。
【００２５】
破壊エネルギーが上記範囲内のバインダ樹脂を用いると、研磨力と研磨面精度の両特性のバランスをとることができる。破壊エネルギーの値が０．０５Ｎ／ｍ以下のバインダ樹脂を用いると、カラーフィルター表面に対してマイルドに加工が進行するために、研磨面精度は優れているが所望の研磨力を得ることができない。一方、破壊エネルギーの値が０．１５Ｎ／ｍを超える硬質なバインダ樹脂を用いた場合には、高い研磨力は得られるが、研磨面に与えるダメージが大きく液晶カラーフィルターの修正には適さない。このように破壊エネルギーの値が０．１０±０．０５Ｎ／ｍの範囲のバインダ樹脂を用いることが、液晶カラーフィルター修正用研磨フィルムには重要な因子となっている。
【００２６】
破壊エネルギーが上記範囲内のバインダ樹脂を用いると、研磨力と研磨面精度の両特性のバランスをとることができる。破壊エネルギーの値が０．０５Ｎ／ｍ以下のバインダ樹脂を用いると、カラーフィルター表面に対してマイルドに加工が進行するために、研磨面精度は優れているが所望の研磨力を得ることができない。一方、破壊エネルギーの値が０．１５Ｎ／ｍを超える硬質なバインダ樹脂を用いた場合には、高い研磨力は得られるが、研磨面に与えるダメージが大きく液晶カラーフィルターの修正には適さない。このように破壊エネルギーの値が０．１０±０．０５Ｎ／ｍの範囲のバインダ樹脂を用いることが、液晶カラーフィルター修正用研磨フィルムには重要な因子となっている。
【００２７】
以上の物性を有するバインダ樹脂としては、ポリウレタン樹脂が好適である。特に、本発明に用いるバインダ樹脂として、カルボキシル基含有ポリウレタン樹脂をイソシアネート化合物により架橋させた系が望ましい。一般にアルミナ粒子は、酸−塩基の分類からは塩基性粒子であるために、バインダ樹脂にカルボキシル基が官能基として存在するポリウレタン樹脂を用いることによって、アルミナ研磨材粒子表面とバインダ樹脂の官能基が相互作用し、分散性を改善し、その結果、粒子の保持力が向上する。すなわち、塩基性顔料であるアルミナ研磨材の表面に対し、酸性官能基を有するバインダ樹脂が吸着しやすいため、粒子表面をバインダ樹脂により完全に濡らすことができ、これにより分散性が向上し、なおかつ粒子表面がバインダ樹脂によって被覆されているため、結果として粒子の保持力が高まる。そのため、液晶カラーフィルターの研磨中に、研磨材粒子のバインダ樹脂からの脱落などによるスクラッチの発生を抑えることが可能となる。なお、バインダ樹脂は単独もしくは二種類以上任意の割合で使用される。
【発明を実施するための最良の形態】
【００２８】
以下、本発明の好適な実施形態について説明する。
【００２９】
図１は、本発明に係る液晶カラーフィルター用研磨フィルム１の概略断面図である。研磨フィルム１は、基材フィルム１０と、基材フィルム１０上に固着・形成した研磨層２０とからなる。研磨層２０は、バインダ樹脂２１と、バインダ樹脂２１によって固定化された多数の研磨材粒子２２とを含む。基材フィルム１０としては、厚さ２５ミクロンのＰＥＴを用いた。バインダ樹脂２１としては、カルボキシル基含有ポリウレタン樹脂を用いた。また、研磨層２０をなしているバインダ樹脂２１の、ＪＩＳ  Ｋ７１６１に準拠した測定方法に従う応力−ひずみ曲線から求められる破壊エネルギーの値を、０．１±０．０５Ｎ／ｍの範囲となるように調製した。更に、研磨材粒子２２としては、平均球形度Ψｗが０．６以上でかつ平均粒子径が０．３μｍのαアルミナを用いた。
【００３０】
研磨層２０は、バインダ樹脂２１及び硬化剤を溶媒で均一に溶解すると共に該溶媒（樹脂液）中に研磨材粒子２２を分散させてなる塗工液を、基材フィルム１０上に塗布し、これを乾燥又は硬化処理することにより製造した。研磨材粒子２２は、必要量を秤量し、混合して、サンドミルなどの分散機で樹脂液中に均一に分散される。基材上への塗布手段としては、例えば、ワイヤーバーコーター、グラビアコーター、リバースコーター、ナイフコーター、ノズル、ダイコーターなどを使用することができる。
【００３１】
硬化剤としては、ポリイソシアネートを用いることができ、具体例として、ヘキサメチレンジイソシアネート、トリレンジイソシアネート、キシリレンジイソシアネート、イソホロンジイソシアネート、ナフチレンジイソシアネート等を挙げることができる。これらの硬化剤は単独もしくは二種類以上任意の割合で使用される。
【００３２】
研磨層２０を形成するための塗工液に使用される溶媒としては、アセトン、メチルエチルケトン、メチルイソブチルケトン、シクロヘキサノン、イソホロン、酢酸エチル酢酸ブチル、テトラヒドロフラン、トルエン、キシレン、エタノール、イソプロパノール等を用いることができるが、これらに限定されるものではない。これらの有機溶剤は、バインダ樹脂２１及び硬化剤を均一溶解でき、また、研磨材粒子２２を安定して分散させることができる。更に、該溶媒は、塗布後、完全乾燥除去されるように、単独もしくは二種類以上任意の割合で使用される。
【００３３】
なお、上記塗工液において、必要に応じて他の界面活性剤やカップリング剤などを使用することができる。
【００３４】
次に、以上の液晶カラーフィルター用研磨フィルム１の具体例である本発明の実施例１及び２を比較例１から５と比較して、本発明の効果等を説明する。
【実施例】
【００３５】
実施例１の研磨フィルムを次のようにして得た。有機溶剤としてのメチルエチルケトンと、カルボキシル基含有バインダ樹脂としてのポリウレタン系樹脂（商品名「ダイフェラミンＭＡＵ５０２２」：大日精化（株）製）とを用いて３３ｗｔ％の樹脂液を作製した。この樹脂液に対し、研磨材粒子として平均球形度Ψｗ＝０．７５、平均粒子径０．３ミクロンのαアルミナ粒子（商品名「ＡＫＰ−５０」：住友化学（株）製）を、サンドミルで均一に混合・分散した後、イソシアネート架橋剤（硬化剤）（商品名「コロネートＨＸ」：日本ポリウレタン工業（株）製）を撹拌しながら加え、その後、濾過精度５μｍのフィルターリングを施して塗工液を作製した。この塗工液の組成を表１に示す。この塗工液を、ナイフコーターにより、基材としての、易接着処理を施した厚み２５μｍのポリエチレンテレフタレートフィルム（商品名「ＳＧ−２」：帝人（株）製）上に塗布した。コーターの乾燥炉温度は１２０℃に設定され、塗布後、２４時間室温放置し、次いで４０℃にて４８時間エージングをし、当該研磨フィルムを得た。
【００３６】
【表１】
2006192540.tif 000003
【００３７】
実施例２の研磨フィルム（その塗工液の組成を表２に示す。）は、バインダ樹脂のみをスルフォベタイン基含有ポリウレタン（商品名「タケラックＥ−７８０」：三井武田ケミカル（株）製）に変更して、実施例１と同様に作製したものである。
【００３８】
【表２】
2006192540.tif 000004
【００３９】
実施例１及び２に対する比較例として、比較例１の研磨フィルムは、実施例１の研磨フィルムに対し、研磨材粒子を、平均球形度Ψｗ＝０．５及び平均粒子径０．３ミクロンの粉砕アルミナ粒子（商品名「ＷＡ２００００」：（株）フジミインコーポレーテッド製）に、比較例２の研磨フィルムは、平均球形度Ψｗ＝０．３６及び平均粒子径０．２ミクロンのシリコーンカーバイト研磨材（商品名「ＧＣ３００００」：（株）フジミインコーポレーテッド製）にそれぞれ変更して調製したものである。比較例１及び２の塗工液の組成を表３及び４に示す。
【００４０】
【表３】
2006192540.tif 000005
【００４１】
【表４】
2006192540.tif 000006
【００４２】
また、比較例３の研磨フィルムは、実施例１の研磨フィルムに対し、バインダ樹脂を無極性のもの（商品名「ＭＡＵ９０２２」：大日精化製）に、比較例４の研磨フィルムは、バインダ樹脂を塩基性のものに（商品名「ＭＡＵ４３０８」：大日精化製）にそれぞれ変更して調製したものである。更に、比較例５の研磨フィルムは、実施例１の研磨フィルムに対し、バインダ樹脂を、カルボキシル基を含有するポリエステル樹脂（商品名「バイロンＧＫ８９０」：東洋紡績（株）製）に変更して調製したものである。比較例３〜５の塗工液の組成を表５〜７に示す。
【００４３】
【表５】
2006192540.tif 000007
【００４４】
【表６】
2006192540.tif 000008
【００４５】
【表７】
2006192540.tif 000009
【００４６】
以上の実施例及び比較例の研磨フィルムについて、ＪＩＳ  Ｋ７１６１に準拠した測定方法に従う応力−ひずみ曲線から求められる破壊エネルギーの値を、オリエンテック社製引張試験機にて測定した。測定条件は、クロスヘッド速度２００．０ｍｍ／ｍｉｎ、試料幅１０．０ｍｍ、厚さ０．０２ｍｍ、初期試料長さ５０．０ｍｍとし、各試料とも５回応力−ひずみ曲線を測定し、その平均値を用いた。各試料の破壊エネルギーの測定値を表８に示す。
【００４７】
【表８】
2006192540.tif 000010
【００４８】
研磨特性は、実際の液晶カラーフィルター上に存在し得る金属性異物、ガラスカレット、樹脂の未溶解物からなる各種硬度の異物を想定し、それぞれ、１０ｍｍ×１０ｍｍ×５ｍｍのセンダストブロック、石英ガラスブロック、ポリイミドブロックを作製し、加工圧５００ｇ、研磨ストローク１００ｍｍ、研磨回数５０サイクルの条件にて各ブロックをダミー研磨（ダミー研磨用のオリジナル機械を作製して使用）し、そのときの研磨力を求めた。
【００４９】
研磨力判定は、硬度の異なるそれぞれのブロックの研磨量がほぼ同等なものを良好とし、硬度差による研磨量のばらつきが大きいものを不良とした。
【００５０】
研磨面（上記各ブロックで実施したダミー研磨の研磨面）の評価は、微分干渉顕微鏡（カールツァイス社製Ａｘｉｏ  Ｐｌａｎ、観察倍率×５１０．２）により、各ブロックの１０ｍｍ×１０ｍｍの研磨面全域におけるスクラッチを次のように評価した。すなわち、スクラッチの発生がないものを◎、観察エリア内に１〜３本のスクラッチが発生しているものを○、４本以上のスクラッチが発生するものを×とした。
【００５１】
以上の研磨力及び研磨面評価の結果を表９に示す。
【００５２】
【表９】
2006192540.tif 000011
【００５３】
また、実際の液晶カラーフィルターの異物（突起）除去実験も併せて行った。この実験では、液晶カラーフィルター上に存在する各突起の高さを予め測定し、その突起を、カラーフィルター研磨装置で研磨し、研磨後の突起高さが５ミクロン以下になるまでの研磨回数を求め、そのときの加工面状態を上記スクラッチ評価とほぼ同様に評価した。この際、上記研磨回数が１回でかつ加工面状態が◎もしくは○のものを良好と判定し、研磨回数が１回でも加工面状態が×であるか、又は、加工面状態が◎もしくは○でも研磨回数が２回以上の場合、不良（研磨力不足／研磨面悪）と判定した。かかる実験結果を表１０に示す。
【００５４】
【表１０】
2006192540.tif 000012
【００５５】
以上の試験・実験結果から、研磨材粒子の平均球形度Ψｗが０．６〜１であり、バインダ樹脂の応力−ひずみ曲線から求められる破壊エネルギーの値が０．１±０．０５Ｎ／ｍの範囲であり、バインダ樹脂としてカルボキシル基含有ポリウレタンを用いた、実施例１及び２のような液晶カラーフィルター用研磨フィルムでは、硬度の異なる複数の異物に対しても短時間で所望の研磨力が得られ、なおかつ研磨面状態も良好であることが確認された。その一方、比較例１〜３のように破壊エネルギーの値が上記範囲にあっても、研磨材粒子の球形度が０．６未満の場合、あるいは、比較例５のように酸性バインダを用いても、破壊エネルギーの値が上記範囲外である場合には、研磨力不足や研磨面不良が発生し、液晶カラーフィルターの異物研磨には適さないことも確認された。
【００５６】
以上のように、本発明に係る液晶カラーフィルター用研磨フィルムでは、硬度の異なる異物等であっても短時間で良好な研磨力及び仕上げ面精度を得ることができるため、液晶カラーフィルター製造工程で該フィルター上に発生する様々な硬度を有する異物や突起を安定して高研磨レートで除去でき、なおかつ高い研磨面品位を得ることができる。
【図面の簡単な説明】
【００５７】
【図１】本発明に係る液晶カラーフィルター用研磨フィルムの概略断面図である。
【図２】研磨材粒子の球形度Ψｗと研磨面上のスクラッチ数との関係を示すグラフである。
【符号の説明】
【００５８】
１  液晶カラーフィルター用研磨フィルム
１０  基材フィルム
２０  研磨層
２１  バインダ樹脂
２２  研磨材粒子
【図１】
2006192540.tif 000013
【図２】
2006192540.tif 000014